Brevet FR3052880A1 — publié le 20171222

Système et méthode de réalisation d'un masque optique pour micro-texturation de surface, installation et méthode de micro-texturation de surface La présente invention concerne un système et une méthode de réalisation d'un masque optique pour micro-texturation de surface. L'invention concerne également une installation et une méthode de micro-texturation de surface. Dans le cadre de l'invention, le masque optique est constitué par des gouttelettes déposées sur une surface exposée à l'environnement extérieur. Selon un premier mode de réalisation, les gouttelettes sont utilisées comme optique de focalisation, pour concentrer un flux lumineux sur la surface. Selon un deuxième mode de réalisation, les gouttelettes sont utilisées comme optique d'occultation, pour faire obstacle à un flux lumineux dirigé sur la surface. Le domaine de l'invention est celui des méthodes de masquage, ainsi que des méthodes de micro-texturation de surface, notamment par photolithographie et par gravure laser. Actuellement, il existe différentes méthodes pour texturer les surfaces. Ces méthodes peuvent être classées en deux catégories, à savoir les méthodes directes d'une part, et les méthodes indirectes impliquant l'utilisation d'un masque d'autre part. Dans ce cas, la structure obtenue correspond au négatif du masque. Les méthodes de texturation directes peuvent mettre en oeuvre un faisceau optique UV, un faisceau d'électrons (« e-beam » en anglais), un faisceau laser, une ionisation par bombardement atomique (FAB ou « Fast Atom Bombardment » en anglais), un faisceau d'ions réactifs (RIBE ou « Reactive Ion Beam Etching » en anglais). Ces méthodes permettent l'obtention de formes complexes et variées par ablation directe d'une surface, mais ne sont pas adaptées à la structuration de grandes surfaces et de substrats non planaires. De plus, ces méthodes présentent un coût généralement élevé. Les publications [1] et [2] ci-après concernent de telles méthodes. Les méthodes de texturation indirectes peuvent mettre en oeuvre des masques d'amplitude, des masques de phase, des nano-billes, la lithographie interférométrique, le démouillage (« dewetting » en anglais). Toutefois, ces méthodes présentent également des inconvénients qui leur sont propres. 3052880 2 Les masques d'amplitude et les masques de phase ont pour principe un contraste d'éclairement de la surface pour obtenir un motif périodique (réseau de diffraction) dans une couche photosensible. Ils peuvent être coûteux pour de petites périodes, de l'ordre micronique ou submicronique (fabrication par faisceau d'électrons) et ne sont pas flexibles 5 en termes de dimensions et de formes des structures obtenues. Les dimensions des structures dépendent des dimensions du masque. Les structures obtenues sont hautement cohérentes, c'est-à-dire qu'elles présentent une période régulière pour la longueur d'onde considérée. Cependant, il est difficile de traiter de larges surfaces. La publication [3] ci-après concerne de telles méthodes. 10 L'holographie utilise un faisceau laser séparé en deux bras puis recombinés à la surface d'un échantillon recouvert de résine photosensible. L'interférogramme (franges d'intensité périodique) alors formé définit le réseau de diffraction obtenu. L'holographie permet d'agir sur la période de la structure obtenue, mais nécessite l'utilisation d'un laser et d'un montage optique complexe. Il est possible de traiter de larges surfaces, bien que 15 cela nécessite des équipements conséquents. La publication [4] ci-après concerne une telle méthode. L'utilisation de nano-billes (lithographie colloïdale) focalisant la lumière ou servant de masque permet de texturer de larges surfaces avec une structure périodique. La dimension des billes est néanmoins fixée préalablement. Cette méthode nécessite de 20 disposer d'une machine permettant de déposer des films de type Langmuir-Blodgett. Dans ce cas, le motif est imposé par la taille des billes. La publication [5] ci-après concerne une telle méthode. Le démouillage permet la formation de nanoparticules métalliques en agissant sur la tension de surface d'une couche de métal noble. La surface est recouverte d'une 25 couche nanométrique de métal noble (or, argent) par dépôt physique en phase vapeur (PVD ou « Physical Vapor Deposition » en anglais). A haute température, la couche déposée forme des nanoparticules de métaux nobles afin de minimiser son énergie de surface. Par conséquent le démouillage n'est pas adapté à la texturation des surfaces sensibles aux températures élevées ou au vide. De plus les particules formées ne 30 mesurent que quelques dizaines de nanomètres. La publication [6] ci-après concerne une telle méthode. La nano-impression (NIL ou « Nanoimprint lithography » en anglais) utilise un gabarit (ou moule) pour imprimer une forme par pression sur une couche de résine malléable. La forme imprimée est ensuite stabilisée par insolation sous une lampe à ultra- 35 violets ou par refroidissement lent de la couche de résine. Cette étape favorise un durcissement de la résine par réticulation des chaînes polymères. La nano-impression a 3052880 3 l'avantage d'être peu coûteuse, cependant une dégradation du gabarit peut être observée après un certain nombre d'utilisations. L'étape de retrait est également sensible et peut laisser apparaître des défauts dans la structure. La publication [7] ci-après concerne une telle méthode. 5 Les références bibliographiques des publications mentionnées ci-dessus sont les suivantes : [1] Femtosecond laser-induced mesoporous structures on silicon surface, Xianhua Wang, Feng Chen, Hewei Liu, Weiwei Liang, Qing Yang, Jinhai Si, Xun Hou, Optics 10 Communications 284 (2011) 317-321 [2] Processing study of SU-8 pillar profiles with high aspect ratio by electron-beam lithography, Yaqi Ma, Yifan Xia, Jianpeng Liu, Sichao Zhang, Jinhai Shao, Bing-Rui Lu, Yifang Chen, Microelectronic Engineering 149 (2016) 141-144 [3] Interference lithography at EUV and soft X-ray wavelengths: Principles, 15 methods, and applications, Nassir Mojarad, Jens Gobrecht, Yasin Ekinci, Microelectronic Engineering 143 (2015) 55-63 [4] Optical and Interferometric Lithography - Nanotechnology Enablers, S. R. J. BRUECK, FELLOW, PROCEEDINGS OF THE IEEE, VOL. 93, NO. 10, OCTOBER 2005 [5] Plasmonic films based on colloidal lithography, Bin Ai, Ye Yu, Helmuth 20 Môhwald, Gang Zhang, Bai Yang, Advances in Colloid and Interface Science 206 (2014) 5-16 [6] Fabrication of hollow gold nanoparticles by dewetting, dealloying and coarsening, Anna Kosinova , Dong Wang, Peter Schaaf, Oleg Kovalenko, Leonid Klinger, Eugen Rabkin, Acta Materialia 102 (2016) 108-115 25 [7] Recent Advances in Nano Patterning and Nano Imprint Lithography for Biological Applications, N.Vigneswaran, Fahmi Samsuri, Balu Ranganathan, Padmapriya, Procedia Engineering 97 ( 2014) 1387 - 1398 Les méthodes de texturation décrites ci-dessus présentent différents 30 inconvénients. Ces méthodes sont relativement coûteuses et/ou mal adaptées à des supports en trois dimensions et/ou complexes à mettre en oeuvre. Par ailleurs, ces méthodes sont généralement prévues pour des applications nécessitant des profils de micro-texturation réguliers, qui présentent des périodicités et des alignements très précis. Cependant, cette régularité n'est pas indispensable pour toutes les applications. Ainsi, la 35 sur-qualité et donc le surcoût induit par ces méthodes peut faire obstacle à leur mise en 3052880 4 oeuvre dans de nouvelles applications. En outre, certaines applications nécessitent au contraire une très grande distribution spatiale (en taille et périodicité). Le but de la présente invention est de proposer des systèmes et méthodes 5 améliorés de réalisation d'un masque, ainsi que de micro-texturation d'une surface. A cet effet, l'invention a pour objet un système de réalisation d'un masque optique pour micro-texturation de surface, le système comprenant : un substrat comportant une surface à texturer ; une couche de matière recouvrant la surface du substrat et 10 comportant une surface externe exposée à l'environnement extérieur ; et un dispositif de génération et dépôt de gouttelettes sur la surface externe de la couche de matière, par condensation selon un agencement particulier, formant le masque optique sur la surface externe de la couche de matière. 15 Ainsi, en utilisant les gouttelettes comme optique de concentration ou d'occultation, l'invention permet de réaliser un masque pour un coût très faible en comparaison avec la plupart des méthodes existantes. Les gouttelettes sont faciles à former, puis à nettoyer. L'invention ne nécessite pas la mise en oeuvre de dispositifs de positionnement de systèmes optiques avec une précision submicronique, ni la mise en 20 oeuvre d'une machine de Langmuir-Blodgett. L'invention permet également d'éviter les problèmes de dégradation du moule propres aux technologies de nano-impression. Contrairement au démouillage, l'invention ne nécessite pas de recuit problématique pour les matériaux sensibles aux hautes températures. En outre, l'invention permet de traiter de grandes surfaces, ainsi que différentes 25 formes de substrats : courbé, sphérique, parabolique, cylindro-circulaire ou toute autre géométrie complexe. La présente invention peut trouver des applications dans de nombreux domaines techniques : photolithographie, optique, mécanique, électromagnétisme, tribologie, 30 chimie, biologie, etc. En optique, ces applications concernent notamment le piégeage optique, la diffusion de la lumière, la fabrication de corps noir, l'anti-reflet. En mécanique des fluides, ces applications concernent notamment l'hydrodynamique, l'effet peau de requin, l'effet balle de golf, la couche limite turbulente. En tribologie, une application concerne la lubrification des interfaces de contact. En chimie, une application concerne 35 l'augmentation de la surface spécifique dans le cadre d'une catalyse, ou encore la 3052880 5 réalisation de capteurs à effets SERS (« surface enhanced raman scattering » en anglais). D'autres applications concernent la mouillabilité des surfaces, l'hydrophobie, etc. Selon d'autres caractéristiques avantageuses du système de réalisation d'un 5 masque optique selon l'invention, prises isolément ou en combinaison : - Le dispositif de génération et dépôt comprend une enceinte fermée, ayant une atmosphère gazeuse présentant une température et une humidité contrôlées, de sorte que les gouttelettes se condensent de manière contrôlée sur la surface externe de la couche de matière. 10 - Le dispositif de génération et dépôt comprend une unité de refroidissement d'une surface inférieure de la couche de matière. - Le dispositif de génération et dépôt comprend une unité de contrôle par imagerie de l'agencement des gouttelettes sur la surface externe de la couche de matière. - Les gouttelettes sont constituées d'eau, d'une solution aqueuse, d'huile, de 15 polymère liquide (par exemple de silicone) ou de métal. L'invention a également pour objet une installation de micro-texturation de surface. Selon un mode de réalisation particulier, l'installation de micro-texturation 20 comprend : un système de réalisation d'un masque optique tel que mentionné ci-dessus ; un dispositif de retrait localisé de la couche de matière, en fonction de l'agencement des gouttelettes formant le masque optique sur la surface externe, laquelle comporte alors des zones de retrait et des zones de matière formant un second masque sur le substrat ; et un dispositif de micro-texturation de la surface du substrat, à travers le second masque 25 optique formé par la couche de matière sur le substrat. La localisation du retrait dépend de l'agencement des gouttelettes formant le masque optique. Le retrait est réalisé à travers ce masque optique. Selon d'autres caractéristiques avantageuses de l'installation de micro-texturation 30 selon l'invention, prises isolément ou en combinaison : - La couche de matière est réalisée en matériau photosensible et le dispositif de retrait localisé de la couche de matière comprend, d'une part, une unité d'insolation émettant un flux lumineux qui traverse les gouttelettes et atteint la surface externe de la couche de matière et, d'autre part, une unité de développement de la couche de matière 35 après exposition au flux lumineux. 3052880 6 - La couche de matière est réalisée en matériau photosensible positif, de sorte que les zones de retrait de la couche de matière sont situées directement sous les gouttelettes. - La couche de matière est réalisée en matériau photosensible négatif, de sorte 5 que les zones de retrait de la couche de matière sont situées autour et entre les gouttelettes. - Le dispositif de retrait localisé est un dispositif de micro-texturation, comprenant par exemple une unité de gravure ionique réactive, une unité de gravure chimique ou une unité de gravure optique. 10 L'invention a également pour objet une méthode de réalisation d'un masque optique pour micro-texturation de surface. Cette méthode comprend les étapes suivantes : une étape de fourniture d'un substrat comportant une surface à texturer ; une étape de fourniture d'une couche de matière recouvrant la surface du substrat et comportant une 15 surface externe exposée à l'environnement extérieur ; et une étape de génération et de dépôt de gouttelettes sur la surface externe de la couche de matière, par condensation selon un agencement particulier, formant ainsi le masque optique sur la surface externe de la couche de matière. 20 L'invention a également pour objet une méthode de micro-texturation de surface, comprenant les étapes successives suivantes : a) une étape de fourniture d'un substrat comportant une surface à texturer ; b) une étape de fourniture d'une couche de matière recouvrant la surface du substrat et comportant une surface externe exposée à l'environnement extérieur ; 25 c) une étape de génération et dépôt de gouttelettes sur la surface externe de la couche de matière, par condensation selon un agencement particulier, formant ainsi le masque optique sur la surface externe de la couche de matière ; d) une étape de retrait localisé de la couche de matière en fonction de l'agencement des gouttelettes formant le masque optique sur la surface externe, laquelle comporte 30 alors des zones de retrait et des zones de matière formant un second masque sur le substrat ; et e) une étape de micro-texturation de la surface du substrat à travers le second masque formé par la couche de matière sur le substrat. 35 3052880 7 En cas de besoin, l'étape c) est répétée plusieurs fois pour modifier l'agencement des gouttelettes formant le masque optique, avant la réalisation de l'étape d) de retrait localisé de la couche de matière. 5 Selon d'autres caractéristiques avantageuses des méthodes selon l'invention, prises isolément ou en combinaison : - Dans l'étape de fourniture, la couche de matière est positionnée dans une enceinte fermée, ayant une atmosphère gazeuse présentant une température et une humidité contrôlées, et dans l'étape de génération et de dépôt, les gouttelettes se 10 condensent sur la surface externe de la couche de matière. - La couche de matière est réalisée en matériau photosensible, et l'étape de retrait localisé de la couche de matière met en oeuvre, dans un premier temps, une sous-étape d'insolation de la couche de matière à travers les gouttelettes et, dans un second temps, une sous-étape de développement de la couche de matière après insolation. 15 - La couche de matière est réalisée en matériau photosensible positif, de sorte que les zones de retrait localisé de la couche de matière sont situées directement sous les gouttelettes. - La couche de matière est réalisée en matériau photosensible négatif, de sorte que les zones de retrait localisé de la couche de matière sont situées autour et entre les 20 gouttelettes. L'invention sera mieux comprise à la lecture de la description qui va suivre, donnée uniquement à titre d'exemple non limitatif et faite en référence aux dessins annexés sur lesquels : 25 - la figure 1 est une vue de dessus d'un substrat comportant une surface texturée conformément à l'invention ; - la figure 2 est un graphe montrant les avantages de l'invention dans le cadre d'une application solaire thermique ; - les figures 3 à 9 sont des coupes montrant différents éléments constitutifs d'une 30 installation de micro-texturation de surface conforme à l'invention, mettant en oeuvre une résine photosensible positive, et des gouttelettes de focalisation ayant des formes et dimensions variables ainsi qu'une répartition spatiale irrégulière ; - la figure 10 est une vue de dessus d'un autre exemple de substrat comportant une surface texturée conformément à l'invention ; 35 - la figure 11 est une coupe transversale d'une cavité formée sur la surface texturée de la figure 10 ; 3052880 8 - les figures 12 et 13 sont analogues respectivement aux figures 10 et 11, pour un autre exemple de substrat comportant une surface texturée conformément à l'invention ; - la figure 14 est une vue en perspective, obtenue à l'aide d'un profilomètre tactile, 5 d'un autre exemple de substrat comportant une surface texturée conformément à l'invention ; et - les figures 15 à 18 sont des coupes analogues respectivement aux figures 6 à 9, pour une variante de l'invention mettant en oeuvre une résine photosensible négative. 10 La figure 1 montre un substrat 10 comportant une surface 11 micro-texturée en mettant en oeuvre l'invention. Le substrat 10 comporte des cavités 13 de formes et dimensions variables, ouvertes au niveau de la surface 11. Les cavités 13 présentent des largeurs, définies 15 parallèlement à la surface 11, de l'ordre de quelques dizaines de micromètres, par exemple 25,9 pm pour l'une des cavités 13 montrée sur la figure 1. Les cavités 13 forment ensemble un profil de micro-texturation 14 irrégulier à la surface 11 du substrat 10. La méthode de micro-texturation de la surface 11, consistant à ménager les cavités 13 dans le substrat 10, et ainsi former le profil de micro-texturation 14 20 à la surface 11, est détaillée par la suite. La figure 2 montre un exemple d'utilisation du substrat 10 comportant un profil de micro-texturation 14 irrégulier, à savoir la fabrication d'un absorbeur spectralement sélectif pour une application solaire thermique. 25 Sur le graphe de la figure 2, l'axe des abscisses représente une longueur d'onde WL en nanomètres, tandis que l'axe des ordonnées représente une réflectance R en pourcentage. La courbe Cl correspond à un absorbeur solaire déposé sur une surface plane, tandis que la courbe C2 correspond à un absorbeur solaire identique déposé sur la surface 11 présentant le profil de micro-texturation 14 irrégulier montré à la figure 1. Dans 30 cet exemple, l'absorbeur est en TiAIN (nitrure de titane-aluminium). En comparaison avec l'absorbeur plan, on observe que l'absorbeur texturé présente une meilleure absorption du spectre solaire dans les longueurs d'ondes visibles (380-700 nm) et proche infrarouge (700-2500 nm). L'absorption est définie comme l'intégrale de l'absorbance sur la gamme de longueurs d'ondes considérée ci-dessus 35 (380-2500 nm). 3052880 9 Les figures 3 à 9 montrent différents éléments constitutifs d'une installation de micro-texturation 1 conforme à l'invention, mise en oeuvre pour texturer la surface 11 du substrat 10. L'installation 1 comprend différents dispositifs 40, 50 et 60. 5 Au sein de l'installation 1, l'invention concerne en particulier un système 2 de réalisation d'un masque optique 35 constitué par un agencement 31 de gouttelettes 30, comme détaillé par la suite. Le système 2 comprend le dispositif 40. Sur l'exemple des figures 3 à 8, le substrat 10 présente une forme 10 parallélépipédique. Le substrat 10 comporte une surface supérieure 11 et une surface inférieure 12, planes et parallèles entre elles. En alternative, le substrat 10 peut présenter toute forme adaptée à l'application visée, par exemple une forme tubulaire. A titre d'exemples, le substrat 10 peut être réalisé en silicium, verre, polymère, 15 métal, etc. Le substrat 10 comporte également une couche de matière 20 recouvrant la surface 11 à texturer. Ce recouvrement de la surface 11 par la couche 20 peut être complet ou partiel. La couche 20 peut être déposée à la surface 11 du substrat 10 par tout 20 moyen adapté, par exemple par enduction centrifuge («spin coating» en anglais). La couche 20 est de préférence réalisée en matériau photosensible, par exemple en matériau polymère tel que la résine S1805, qui est relativement hydrophobe. Le caractère hydrophobique du matériau de la couche 20 influence la formation des gouttelettes 30. A titre d'exemple, le substrat 10 présente une épaisseur de l'ordre de 1 à 2 mm, 25 tandis que la couche 20 présente une épaisseur de l'ordre de 100 nm à 500 nm. Sur les figures, ces épaisseurs sont représentées avec un même ordre de grandeur dans un but de simplification. La couche 20 comporte une surface supérieure 21 et une surface inférieure 22. La surface 21 peut être qualifiée de surface externe, dans la mesure où elle est exposée à 30 l'environnement extérieur, tandis que la surface 22 peut être qualifiée de surface interne, dans la mesure où elle est positionnée contre la surface 11, et donc agencée entre la couche 20 et le substrat 10. La surface 21 peut recevoir un prétraitement chimique pour modifier sa 35 mouillabilité, en tout ou partie, par exemple en utilisant un procédé plasma ou par voie humide. 3052880 10 Les figures 3 à 5 montrent le substrat 10 positionné dans un dispositif de génération et dépôt 40, prévu pour générer des gouttelettes 30 puis les déposer à la surface 21 de la couche 20. 5 Le dispositif 40 comprend une enceinte fermée 41 et une unité de refroidissement 42 disposée dans l'enceinte 41. Le substrat 10 revêtu de la couche 20 est initialement disposé sur l'unité 42, de sorte que les surfaces 11 et 21 sont dirigées vers le haut. L'enceinte 41 a une atmosphère 46 gazeuse présentant une température et une humidité contrôlées. 10 L'unité 42 permet de refroidir la surface inférieure 12 du substrat 10, puis la surface 21, par conduction thermique. En jouant sur la différence de températures entre la surface 21 et l'atmosphère 46 de l'enceinte 41, il est possible de produire de la condensation à partir du gaz présent dans l'atmosphère 46, si la pression partielle de ce gaz dans l'enceinte 41 est suffisante. Généralement le gaz présent dans l'atmosphère 46 15 est de la vapeur d'eau, mais d'autres gaz peuvent être utilisés, comme par exemples des vapeurs d'huile ou de silicone. L'unité 42 comprend un support 43 et des pieds rétractables 44. Le support 43 est une plaque métallique, traversée par un flux d'eau froide 45 présentant une température contrôlée. Par exemple, le flux 45 a une température de l'ordre de 5 °C. En alternative, le 20 flux 45 peut être constitué par un autre fluide adapté à l'application visé, tel que de l'eau glycolée ou de l'azote liquide. Les échanges thermiques peuvent être améliorés en polissant le support 43 et/ou en disposant une pellicule d'eau entre la surface 12 et le support 43. Les pieds 44 peuvent être actionnés pour mettre la surface 12 du substrat 10 au contact du support 43, comme sur la figure 4, ou pour écarter cette surface 12 du 25 support 43, comme sur la figure 5. Lorsque la surface 12 est positionnée contre le support 43, la température du substrat 10 puis de la couche 20 diminue. Le refroidissement de la surface 21 augmente la condensation des gouttelettes 30. Lorsque l'agencement 31 des gouttelettes 30 est satisfaisant, les pieds 44 sont actionnés pour écarter le substrat 10 du support 43 et 30 stopper la condensation. Ainsi, l'unité 42 permet de contrôler la condensation des gouttelettes 30 sur la surface 21. L'agencement 31 est considéré comme satisfaisant lorsque les formes, dimensions et répartition des gouttelettes 30 sont conformes aux critères prédéfinis en fonction de l'application visée. Par exemple, dans le cas de l'application solaire thermique illustrée aux figures 1 et 2, l'obtention de gouttelettes 30 35 ayant une taille de l'ordre de quelques dizaines de micromètres et une répartition de 3052880 11 l'ordre de 50 à 150 gouttelettes par mm2 constitue deux critères à satisfaire. Les critères sont définis au cas par cas pour chaque application. Le dispositif 40 comprend également une unité 48 de contrôle de l'agencement 31 des gouttelettes 30 sur la surface 21. L'unité 48 comprend par exemple un microscope 5 49, une loupe binoculaire ou tout autre système d'imagerie. L'unité 48 permet de contrôler la condensation des gouttelettes 30 in situ, directement dans l'enceinte 41. Ainsi, l'arrêt de la condensation des gouttelettes 30 est grandement facilité, lorsque l'agencement 31 est conforme au résultat souhaité concernant les formes, dimensions et répartition des gouttelettes 30. 10 Les gouttelettes 30 se condensent sur la surface 21 selon un agencement spatial 31, irrégulier et aléatoire. Plus précisément, les gouttelettes 30 présentent des formes et dimensions variables, ainsi qu'une répartition spatiale irrégulière. L'agencement 31 des gouttelettes 30 peut être modifié en jouant sur différents facteurs, tels que l'amplitude de la différence de températures entre la surface 21 et 15 l'atmosphère 46, la pression partielle de la vapeur d'eau et donc l'humidité relative dans l'enceinte 41, la durée de la condensation, les prétraitements appliqués sur la surface 21 avant dépôt des gouttelettes 30, etc. Après dépôt et condensation, les gouttelettes 30 réparties selon l'agencement 31 forment le masque optique 35 sur la surface 21 de la couche 20. Le substrat 10 20 comportant la couche 20 et les gouttelettes 30 peut alors être retiré de l'enceinte 41. Les figures 6 et 7 montrent un dispositif 50 de retrait localisé de la couche de matière 20, en fonction de l'agencement 31 des gouttelettes 30 sur la surface 21, pour former un masque 25 sur le substrat 10. Plus précisément, l'étape de retrait localisé de la 25 couche 20 comprend une sous-étape d'insolation montrée à la figure 6, et une sous-étape de développement montrée à la figure 7. Le dispositif 50 comprend une unité d'insolation 51 et une unité de développement 54. La figure 6 montre l'unité d'insolation 51 comprenant une source lumineuse 52, par 30 exemple une lampe à rayonnement ultraviolet. La source 52 émet un flux lumineux 53 qui traverse les gouttelettes 30 pour atteindre la surface 21. A ce stade, chacune des gouttelettes 30 constitue une lentille asphérique convexe concentrant localement le flux lumineux 53. La distance focale de chaque lentille dépend de la forme de la gouttelette 30. La couche de matière 20 en résine photosensible est affectée par le faisceau 35 lumineux 53 focalisé par les gouttelettes 30, qui augmentent localement la dose d'insolation reçue. 3052880 12 Sur l'exemple des figures 6 à 9, la couche 20 est réalisée en résine photosensible positive, et les gouttelettes 30 remplissent une fonction d'optique de concentration du flux lumineux 53. Les zones de la couche 20 exposées au faisceau 53 deviennent solubles au 5 développement, tandis que les zones de la couche 20 peu ou pas exposées restent insolubles. Après insolation, le substrat 10 et la couche 20 sont séchés à l'azote, puis transférés vers l'unité de développement 54. La technique de développement dépend de 10 la matière de la couche 20. Par exemple, dans le cas où la couche 20 est en résine S1805, le développement consiste à tremper la couche dans une solution MF319 comprenant environ 97 à 98% d'eau et 2,45% d'hydroxyde de tetramethylammonium. Afin d'obtenir un profil 14 présentant une densité de motifs plus importante à la 15 surface 11, il est possible d'effectuer plusieurs cycles de condensation, insolation et séchage avant le développement. La figure 7 montre la couche de matière 20 après développement par l'unité 54. La couche 20 comporte alors des zones 23 de retrait de matière et des zones 24 de matière 20 restante. La couche 20 forme ainsi le masque 25, qui est agencé sur le substrat 10. Les zones 23 et 24 présentent des dimensions variables, résultant de l'agencement 31 irrégulier des gouttelettes 30 de la figure 6. Sur l'exemple de la figure 7, la couche 20 est réalisée en résine photosensible positive. Les zones 23 sont situées directement sous les gouttelettes 30 de la figure 6 25 sous forme de trous, tandis que les zones 24 sont situées autour et entre les gouttelettes 30 de la figure 6. La figure 8 montre un dispositif 60 de micro-texturation de la surface 11 à travers le masque 25. L'agencement des cavités 13, et donc le profil de micro-texturation 14 30 formé à la surface 11, dépendent de l'agencement des zones 23 et 24 de la couche 20 formant le masque 25. La micro-texturation peut être réalisée par voie humide, par voie sèche ou ablation laser, en fonction notamment du matériau du substrat 10 et de l'application visée. Sur l'exemple de la figure 8, le dispositif 60 comporte une unité 61 de gravure 35 ionique réactive. En alternative, le dispositif peut comporter une unité de gravure chimique, une unité de gravure optique (ablation) ou toute autre unité de gravure adaptée 3052880 13 à l'application visée. Par exemple, lorsque le substrat 10 est en aluminium, la surface 11 peut être gravée par immersion dans un mélange d'acide phosphorique et d'acide nitrique (Transene Aluminum Etchant Type A C)). Après gravure, les résidus de résine de la couche 20 peuvent être retirés selon 5 différentes méthodes, par exemple par immersion dans de l'acétone, ou par agitation ultrasons. La méthode choisie dépend notamment des matériaux du substrat 10 et de la couche 20. La figure 9 montre le substrat 10 final, comportant les cavités 13 réparties selon le 10 profil de micro-texturation 14. Comme l'agencement 31 des gouttelettes 30 était irrégulier, les cavités 13 présentent des formes, des dimensions et une répartition irrégulières. Un exemple pratique de mise en oeuvre de l'invention est défini ci-après. Cet exemple concerne la fabrication d'un absorbeur spectralement sélectif pour une 15 application solaire thermique. Les résultats des figures 1 et 2 sont obtenus en mettant en oeuvre l'installation 1 des figures 3 à 9 avec les paramètres suivants : - Le substrat 10 est en inox 304L et présente une forme parallélépipédique, avec une épaisseur de 1 mm, une longueur de 50 mm et une largeur de 50 mm. 20 - La couche 20 est en résine photosensible S1805 et présente une épaisseur de 300 nm. - La couche 20 est déposée à la surface 11 du substrat 10 par enduction centrifuge. - La surface 21 de la couche 20 ne reçoit pas de prétraitement. - L'enceinte 41 a une hauteur de 300 mm, une longueur de 200 mm et une largeur de 25 200 mm. - Le support 43 est en acier. Sa surface supérieure n'est pas polie et ne reçoit pas de pellicule d'eau avant de recevoir le substrat 10. - Le flux 45 d'eau froide circule dans le support à une température de 5 °C. - L'atmosphère 46 dans l'enceinte 41 présente initialement une température de 25 °C et 30 une humidité de 50%. - Les gouttelettes 30 formées sur la surface 21 de la couche 20 par condensation dans l'enceinte 41 sont constituées d'eau, ayant un indice de réfraction de l'ordre de 1,33. Ces gouttelettes 30 ont une forme de demi-ellipse, une taille comprise entre 10pm et 50pm, et une distribution de l'ordre de 160 à 400 gouttelettes 30 par 1 mm2. 3052880 14 - La source lumineuse 52 est une lampe à rayonnement ultraviolet, émettant sur une longueur d'onde comprise entre 365 et 435 nm. La puissance de la lampe est de 100W. La durée d'exposition de la couche 20 est de 10 secondes. - L'unité de développement 54 met en oeuvre une solution MF319 comprenant environ 5 97 à 98% d'eau et 2,45% d'hydroxyde de tetramethylammonium, dans laquelle est trempée la couche 20 après insolation par le flux lumineux 53. - Le dispositif de micro-texturation 60 comprend une unité 61 de gravure ionique réactive. - Après gravure, les résidus de résine de la couche 20 sont retirés du substrat 10 par 10 immersion dans de l'acétone. - Les cavités 13 formées à la surface 11 du substrat 10 présentent des largeurs et profondeurs de l'ordre de quelques dizaines de micromètres. L'installation 1 de micro-texturation de surface 11 et le système 2 de réalisation du 15 masque optique 35 peuvent être conformés différemment des figures 3 à 9 sans sortir du cadre de l'invention. En fonction du liquide constituant les gouttelettes 30, obtenues par condensation d'un gaz dans l'enceinte 41, les gouttelettes 30 sont susceptibles de remplir une fonction 20 d'optique de concentration ou d'occultation du flux lumineux 53 dans le dispositif 50. Les gouttelettes 30 peuvent être constituées d'eau, d'une solution aqueuse, d'huile, de polymère liquide (tel que le silicone), de métal, etc. La composition des gouttelettes 30 modifie leur indice optique de réfraction permettant de changer la focalisation dans le cas d'une optique de concentration. 25 Egalement, la composition des gouttelettes 30 modifie leur tension de surface sur la couche 20, permettant une modification des formes, des dimensions et la distribution dimensionnelle des gouttelettes 30. Le tableau ci-après indique différentes compositions des gouttelettes 30 et les 30 indices de réfraction correspondants : LIQUIDE INDICE DE REFRACTION Eau 1,33 Acétone 1,36 Glycérine 1,47 Benzène 1,5 3052880 15 Huile de silicone 1,33-1,58 Chlorure de sodium 1,54 Ethanol 1,36 10% de glucose dans l'eau 1,348 20% de glucose dans l'eau 1,363 30% de glucose dans l'eau 1,439 Les figures 10 à 14 montrent d'autres exemples de surfaces 11 obtenues en mettant en oeuvre l'invention. Sur les figures 10 et 11, les cavités 13 présentent une forme de cratère, avec un 5 creux 15 plus profond que la surface 11 et des rebords 16 plus élevés que la surface 11. Chacune des gouttelettes 30 focalise le faisceau 53 en son centre, et masque la lumière à sa périphérie en raison d'un angle d'incidence élevé. La résine photosensible S1805 utilisée pour la couche 20 est dite positive. Le retrait des zones de la couche 20 les plus exposée à la lumière UV est donc plus important lors du développement (avec un 10 développeur basique MF319), ce qui explique la structure obtenue pour la surface 11. Sur les figures 12 et 13, les cavités 13 présentent une autre forme de cratère, avec un creux 15 dont le fond est situé au niveau de la surface 11, tandis que les rebords 16 sont plus élevés que la surface 11. La forme des gouttelettes 30 est différente de celle mis en oeuvre dans l'exemple des figures 10 et 11 grâce à un temps de refroidissement 15 différent. Cette forme de goutte différente permet de modifier la focalisation du faisceau 53 sur la couche 20. Ainsi, des formes de gouttelettes 30 variables induisent une insolation variable de la résine. Sur la figure 14 est représenté un substrat 10 en perspective, ce qui permet de mieux visualiser la forme des cratères. Cette figure 14 a été obtenue en scannant la 20 surface 11 montrée à la figure 10 à l'aide d'un profilomètre tactile. Les figures 15 à 18 montrent une variante de réalisation de l'invention. Dans un but de simplification, les éléments similaires au premier mode de réalisation décrit plus haut portent les mêmes références numériques. Dans cette variante, la couche 20 est 25 réalisée en résine photosensible négative, et les gouttelettes 30 remplissent une fonction d'optique de concentration du flux lumineux 53. Sur la figure 15, lors de l'insolation par l'unité 51, les zones de la couche 20 exposées au faisceau 53 deviennent insolubles au développement, tandis que les zones de la couche 20 peu ou pas exposées restent solubles. 3052880 16 La figure 16 montre la couche de matière 20 après développement par l'unité 54. La couche 20 forme ainsi le masque 25, qui est agencé sur le substrat 10. Les zones de retrait 23 sont situées autour et entre les gouttelettes 30 de la figure 15, tandis que les zones 24 sont situées sous les gouttelettes 30 de la figure 15 sous forme de colonnes de 5 matière. La figure 17 montre la micro-texturation de la surface 11 à travers le masque 25. L'agencement des cavités 13, et donc le profil de micro-texturation 14 formé à la surface 11, dépendent de l'agencement des zones 23 et 24 de la couche 20 formant le masque 25. Après gravure, les résidus de résine de la couche 20 sont retirés du substrat 10. 10 La figure 18 montre le substrat 10 final, comportant les cavités 13 réparties selon le profil de micro-texturation 14. Comme l'agencement 31 des gouttelettes 30 était irrégulier, les cavités 13 présentent des formes, des dimensions et une répartition irrégulières. 15 Les caractéristiques techniques des différents modes de réalisation et variantes mentionnés dans la présente description peuvent être, en totalité ou pour certaines d'entre elles, combinées entre elles. Ainsi, l'installation 1 et le système 2 peuvent être adaptés en termes de coût, de fonctionnalités et de performances. REVENDICATIONS1. Système (2) de réalisation d'un masque optique (35) pour micro-texturation de surface, le système (2) comprenant : - un substrat (10) comportant une surface (11) à texturer ; - une couche de matière (20) recouvrant la surface (11) du substrat (10) et comportant une surface externe (21) exposée à l'environnement extérieur ; et - un dispositif de génération et dépôt (40) de gouttelettes (30) sur la surface externe (21) de la couche de matière (20), par condensation selon un agencement (31) particulier, formant le masque optique (35) sur la surface externe (21) de la couche de matière (20). 2. Système (2) selon la revendication 1, caractérisé en ce que le dispositif de génération et dépôt (40) comprend une enceinte fermée (41), ayant une atmosphère gazeuse (46) présentant une température et une humidité contrôlées, de sorte que les gouttelettes (30) se condensent de manière contrôlée sur la surface externe (21) de la couche de matière (20). 3. Système (2) selon l'une des revendications précédentes, caractérisé en ce que le dispositif de génération et dépôt (40) comprend une unité de refroidissement (43) d'une surface inférieure (22) de la couche de matière (20). 4. Système (2) selon l'une des revendications précédentes, caractérisé en ce que le dispositif de génération et dépôt (40) comprend une unité de contrôle (48) par imagerie de l'agencement (31) des gouttelettes (30) sur la surface externe (21) de la couche de matière (20). 5. Installation (1) de traitement de surface, comprenant : - un système (2) de réalisation d'un masque optique (35) selon l'une des revendications 1 à 4 ; - un dispositif de retrait localisé (50) de la couche de matière (20), en fonction de l'agencement (31) des gouttelettes (30) formant le masque optique (35) sur la surface externe (21) de la couche de matière (20), laquelle comporte alors des zones de retrait (23) et des zones de matière (24) formant un second masque (25) sur le substrat (10) ; et 3052880 18 - un dispositif de micro-texturation (60) de la surface (11) du substrat (10) à travers le second masque (25) formé par la couche de matière (20) sur le substrat (10). 5 6. Installation (1) selon la revendication 5, caractérisée en ce que la couche de matière (20) est réalisée en matériau photosensible, et en ce que le dispositif de traitement localisé (50) de la couche de matière (20) comprend, d'une part, une unité d'insolation (51) émettant un flux lumineux (53) qui traverse les gouttelettes (30) et atteint la surface externe (21) de la couche de matière (20) et, d'autre part, 10 une unité de développement (54) de la couche de matière (20) après exposition au flux lumineux (53). 7. Installation (1) selon la revendication 6, caractérisée en ce que la couche de matière (20) est réalisée en matériau photosensible positif, de sorte que les zones 15 de retrait (23) de la couche de matière (20) sont situées directement sous les gouttelettes (30). 8. Installation (1) selon la revendication 6, caractérisée en ce que la couche de matière (20) est réalisée en matériau photosensible négatif, de sorte que les zones 20 de retrait (23) de la couche de matière (20) sont situées autour et entre les gouttelettes (30). 9. Méthode de réalisation d'un masque optique (35) pour micro-texturation de surface, caractérisée en ce que cette méthode comprend les étapes suivantes : 25 - une étape de fourniture d'un substrat (10) comportant une surface (11) à texturer ; - une étape de fourniture d'une couche de matière (20) recouvrant la surface (11) du substrat (10) et comportant une surface externe (21) exposée à l'environnement extérieur ; et 30 - une étape de génération et dépôt de gouttelettes (30) sur la surface externe (21) de la couche de matière (20), selon un agencement (31) particulier, formant ainsi le masque optique (35) sur la surface externe (21) de la couche de matière (20). 35 3052880 19 10. Méthode de traitement de surface, caractérisée en ce que la méthode comprend les étapes successives suivantes : a) une étape de fourniture d'un substrat (10) comportant une surface (11) à texturer ; 5 b) une étape de fourniture d'une couche de matière (20) recouvrant la surface (11) du substrat (10) et comportant une surface externe (21) exposée à l'environnement extérieur ; c) une étape de génération et dépôt de gouttelettes (30) sur la surface externe (21) de la couche de matière (20), par condensation selon un agencement 10 (31) particulier, formant ainsi le masque optique (35) sur la surface externe (21) de la couche de matière (20) ; et d) une étape de retrait localisé de la couche de matière (20) en fonction de l'agencement (31) des gouttelettes (30) formant le masque optique (35) sur la surface externe (21) de la couche de matière (20), laquelle comporte alors des 15 zones de retrait (23) et des zones de matière (24) formant un second masque (25) sur le substrat (10) ; et e) une étape de micro-texturation de la surface (11) du substrat (10) à travers le second masque (25) formé par la couche de matière (20) sur le substrat (10).